(57)【特許請求の範囲】
【請求項１】
熱放射光を通過させるように配置することにより、その後に通過させる樹脂部材の赤外線透過波長域に対応する熱放射光を選択的に放射する波長選択性熱放射材料であって、
前記波長選択性熱放射材料は、周期的に繰り返され且つ格子状に二次元配列される矩形の開口を有する多数のマイクロキャビティが形成された熱放射面を有しており、そして
前記マイクロキャビティは、開口比ａ／Λ（ａ；開口径，Λ；開口の周期）が０．５〜０．９の範囲であり、且つアスペクト比ｄ／ａ（ｄ；開口の深さ，ａ；開口径）が３．３以上であり、且つ前記マイクロキャビティを区画するキャビティ壁上部の表面粗さＲｚが１μｍ以下であることを特徴とする波長選択性熱放射材料。
【請求項３】
前記開口は、前記樹脂部材の赤外線透過波長域の波長と実質的に同じ周期か又は１μｍ短い周期で配列されていることを特徴とする請求項１に記載の波長選択性熱放射材料。
【請求項４】
前記開口は、４〜７μｍの周期で配列されていることを特徴とする請求項１ないし３のいずれかに記載の波長選択性熱放射材料。
【請求項５】
波長１〜１０μｍの赤外領域の放射率が０．４以下の金属材料からなることを特徴とする請求項１ないし４のいずれかに記載の波長選択性熱放射材料。
【請求項６】
（１００）の結晶面の面積占有率が９３％以上であるアルミニウム又はアルミニウムの合金からなることを特徴とする請求項１ないし５のいずれかに記載の波長選択性熱放射材料。
【請求項７】
前記熱放射光は、赤外線であることを特徴とする請求項１ないし６のいずれかに記載の波長選択性熱放射材料。
【請求項８】
前記樹脂部材は発熱源を覆っており、且つ前記波長選択性熱放射材料は前記発熱源と前記樹脂部材の間に配置されていることを特徴とする請求項１ないし７のいずれかに記載の波長選択性熱放射材料。
【請求項９】
前記発熱源と前記樹脂部材との間に配置されることを特徴とする請求項１ないし８のいずれかに記載の波長選択性熱放射材料。
【請求項１０】
金属箔からなる請求項１ないし９のいずれかに記載の波長選択性熱放射材料を製造する方法であって、
（ａ）所定の開口を有するマスクを前記金属箔の一面に設置して密着させるステップと、
（ｂ）前記マスクの開口部で前記金属箔をエッチングし、前記金属箔にマイクロキャビティを形成するステップと、そして
（ｃ）前記マスクを前記金属箔から剥離するステップと
を含んでいることを特徴とする波長選択性熱放射材料の製造方法。
【請求項１１】
前記マスクは、可橈性のポリマーからなることを特徴とする請求項１０に記載の波長選択性熱放射材料の製造方法。
【請求項１２】
前記マスクは、その表面において、かまぼこ状の押圧面を有するスタンプを用いて押圧し、揺動させることにより、荷重が加えられていることを特徴とする請求項１０又は１１に記載の波長選択性熱放射材料の製造方法。
【請求項１３】
前記スタンプの押圧面は、０．０１〜０．２の曲率を有していることを特徴とする請求項１２に記載の波長選択性熱放射材料の製造方法。
【請求項１４】
前記マスクに加える荷重は、１０４〜１０６Ｐａであることを特徴とする請求項１２又は１３に記載の波長選択性熱放射材料の製造方法。
【請求項１５】
前記エッチングの前に、前記マスクの上面に蒸着またはスパッタリングにより銅の薄膜を形成するステップを含んでいることを特徴とする請求項１０ないし１４のいずれかに記載の波長選択性熱放射材料の製造方法。
【請求項１６】
金属箔からなる請求項１ないし９のいずれかに記載の波長選択性熱放射材料を製造する方法であって、
（ａ）マイクロキャビティの位置に対応して配列された突起を有する押し型を押し付けることにより、前記金属箔の一面に凹部を形成させるステップと、そして
（ｂ）前記金属箔をエッチングし、前記金属箔にマイクロキャビティを形成するステップと、
を含んでいることを特徴とする波長選択性熱放射材料の製造方法。
【請求項１７】
前記金属箔の一面に所定の開口を有するマスクを密着させる前に又は前記金属箔の一面に凹部を形成させる前に、前記金属箔を化学研磨処理または電解研磨処理を行うステップを含んでいることを特徴とする請求項１０ないし１６のいずれかに記載の波長選択性熱放射材料の製造方法。
【請求項１８】
前記電解研磨処理は、過塩素酸およびエタノールの混合溶液を用いて行われるものであることを特徴とする請求項１７に記載の波長選択性熱放射材料の製造方法。
【請求項１９】
前記エッチングは、電解エッチングであることを特徴とする請求項１０ないし１８のいずれかに記載の波長選択性熱放射材料の製造方法。
【請求項２０】
前記電解エッチングは、浴組成が５〜７Ｍ塩酸水溶液、浴温が２５〜４５℃の電解浴を用いて、電解開始時の電流密度が１５００ｍＡ／ｃｍ２であり、そして１５０ｍＡ／ｃｍ２／ｓの電流密度減少レートで２００ｍＡ／ｃｍ２まで電流密度を減少させた後、前記２００ｍＡ／ｃｍ２の電流密度を５〜４０秒保持するものであることを特徴とする請求項１９に記載の波長選択性熱放射材料の製造方法。
【請求項２１】
前記電解エッチングにおける浴温は３０〜４０℃であり、且つ電流密度が２００ｍＡ／ｃｍ２時の保持時間が５〜１５秒であることを特徴とする請求項２０に記載の波長選択性熱放射材料の製造方法。
【発明の詳細な説明】
【技術分野】
【０００１】
本発明は、樹脂部材の赤外線透過波長域に対応する熱放射光を選択的に放射する波長選択性熱放射材料及びその製造方法に関し、特に発熱源が赤外線透過波長域を有する樹脂部材で覆われている電子機器において、発熱源と樹脂部材との間に配置することによって、波長選択性熱放射材料の熱放射面から樹脂部材へ向けて、樹脂部材の赤外線透過波長域に対応する熱放射光を高い放射率で選択的に放射する波長選択性熱放射材料の製造方法に関する。
【背景技術】
【０００２】
近年では、電子機器の小型軽量化・高速化・多機能化に伴って半導体部品の高速化、高集積化が促進され、これにより各素子の発熱密度が増大し、局所的な発熱の集中が生じるようになってきている。また、電子機器関係の部品には各種の樹脂材料が使用されているため、熱伝導性が悪いという樹脂材料の特性により、電子機器が発する熱は樹脂製のカバーなどに捕捉されて蓄熱してしまい、温度上昇によって電子機器の故障率が上昇し、各部品の寿命が短くなるという問題があった。【０００３】
このため、本発明者等は上記の問題を解決するため、特開２０１０−２７８３１号公報（特許文献１）及び特開２０１４−３３０６２号公報（特許文献２）に記載されているように、発熱源が赤外線透過波長域を有する樹脂部材で覆われている電子機器において、周期的な表面微細凹凸パターンを形成する多数のマイクロキャビティが二次元配列された波長選択性熱放射材料を発熱源と樹脂部材との間に配置することによって、発熱源を覆っている樹脂部材の赤外線に対する透過性を向上（透明化）させて電子機器の放熱効率を向上させる方法や、前記樹脂部材の赤外線透過波長域に対応する熱放射光を選択的に放射するために用いられる波長選択性熱放射材料及びその製造方法について開発した。【０００４】
ところで、特許文献１及び２に記載されている波長選択性熱放射材料では、マイクロキャビティの開口径は数μｍ程度と極めて微細な窪みである。そのため、特許文献１では、半導体フォトリソグラフィ技術と電解エッチング法とを組み合わせることにより、波長選択性熱放射材料にマイクロキャビティを形成させており、特許文献２では、ナノインプリント技術を利用して、型に形成されている平面上に周期的に繰り返される表面微細凹凸パターンを金属材料に対し転写成形することにより、波長選択性熱放射材料にマイクロキャビティを形成させている。【０００５】
しかしながら、従来のような半導体フォトリソグラフィ技術と電解エッチング法との組み合わせ技術では、得られたマイクロキャビティのキャビティ壁上部が欠落したり又は薄肉化するなどするため、当初の設計どおりの放射率で、樹脂部材の赤外線透過波長域に対応する熱放射光を選択的に放射することができないという問題があった。また、キャビティ壁上部の欠落や薄肉化についても、樹脂部材の赤外線透過波長域に対応する熱放射光の放射特性にどのような影響を与えるのかについて知見がないという課題もあった。【０００６】
特許文献１及び２に記載されている波長選択性熱放射材料では、マイクロキャビティのアスペクト比は０．８〜３．０の範囲が好ましいとされていた。マイクロキャビティのアスペクト比が０．８を下回ると選択放射強度が低下するという不都合を生じるからであり、一方、アスペクトが３．０を上回ると、マイクロキャビティの形成が著しく困難になるという不都合を生じるからである。【０００７】
しかしながら、従来の半導体フォトリソグラフィ技術と電解エッチング法との組み合わせ技術或いはナノインプリント技術では、キャビティ壁上部を荒らすことなく、３．０より大きなアスペクト比を有するマイクロキャビティを形成することが困難であるという問題があった。このため、樹脂部材の赤外線透過波長域に対応する熱放射光を選択的に放射する波長選択性熱放射材料において、３．０より大きなアスペクト比を有するマイクロキャビティが形成された波長選択性熱放射材料は知られておらず、またマイクロキャビティのアスペクト比が３．０より大きくなると、波長選択性熱放射材料がどのような放射率で樹脂部材の赤外線透過波長域に対応する熱放射光を選択的に放射できるのかという知見もないという課題もあった。
【先行技術文献】
【特許文献】
【０００８】
【特許文献１】特開２０１０−２７８３１号公報
【特許文献２】特開２０１４−３３０６２号公報
【特許文献３】特開平１１−７４１６２号公報
【特許文献４】特開２０１３−５７１０１号公報
【発明の概要】
【発明が解決しようとする課題】
【０００９】
そこで、本発明は、樹脂部材の赤外線透過波長域に対応する熱放射光を選択的に放射する波長選択性熱放射材料において、マイクロキャビティを区画するキャビティ壁上部の表面粗さ（キャビティ壁上部の欠落部又は薄肉部の大きさ）が抑制された波長選択性熱放射材料、若しくは３．０より大きなアスペクト比を有するマイクロキャビティが形成された波長選択性熱放射材料の製造方法を提供すると共に、得られた波長選択性熱放射材料の熱放射特性を調べることにより、樹脂部材の赤外線透過波長域に対応する熱放射光を選択的に放射させるのに有効なマイクロキャビティの形態を有する波長選択性熱放射材料を提供することを目的とする。
【課題を解決するための手段】
【００１０】
本発明者等は、樹脂部材の赤外線透過波長域に対応する熱放射光を選択的に放射する波長選択性熱放射材料の製造方法について鋭意検討を重ねた結果、予め一の面に所定の開口を有するマスクを密着させておくか、或いはマイクロキャビティの位置に対応して配列された突起を有する押し型を押し付けることによって予め一面に凹部を形成させた基材に対して異方性エッチングを施すことにより、マイクロキャビティを区画するキャビティ壁上部の表面粗さが抑制された波長選択性熱放射材料、若しくはアスペクト比が３．０より大きなマイクロキャビティを有する波長選択性熱放射材料を得られることを見出した。【００１１】
また、得られた波長選択性熱放射材料の特性を調べることにより、樹脂部材の赤外線透過波長域に対応する熱放射光を選択的に放射させるのに有効なマイクロキャビティの形態（開口比、アスペクト比、キャビティ壁上部の表面粗さ）を見出し、本発明を完成するに至った。【００１２】
すなわち、本発明によれば、（ａ）所定の開口を有するマスクを基材の一面に設置して密着させるステップと、（ｂ）前記マスクの開口部で前記基材をエッチングし、前記基材にマイクロキャビティを形成するステップと、そして（ｃ）前記マスクを前記基材から剥離するステップとを含む波長選択性熱放射材料の第１の製造方法を用いることにより、樹脂部材の赤外線透過波長域に対応する熱放射光を選択的に放射する波長選択性熱放射材料であって、前記波長選択性熱放射材料は、周期的に繰り返され且つ格子状に二次元配列される矩形の開口を有する多数のマイクロキャビティが形成された熱放射面を有しており、そして前記マイクロキャビティは、開口比ａ／Λ（ａ；開口径，Λ；開口の周期）が０．５〜０．９の範囲であり、且つ前記マイクロキャビティを区画するキャビティ壁上部の表面粗さ（キャビティ壁上部の欠落部又は薄肉部の大きさ）Ｒｚが１μｍ以下であることを特徴とする波長選択性熱放射材料が提供される。【００１３】
また、本発明によれば、（ａ）マイクロキャビティの位置に対応して配列された突起を有する押し型を押し付けることにより、基材の一面に凹部を形成させるステップと、そして（ｂ）前記基材をエッチングし、前記基材にマイクロキャビティを形成するステップとを含む波長選択性熱放射材料の第２の製造方法を用いることによっても、樹脂部材の赤外線透過波長域に対応する熱放射光を選択的に放射する波長選択性熱放射材料であって、前記波長選択性熱放射材料は、周期的に繰り返され且つ格子状に二次元配列される矩形の開口を有する多数のマイクロキャビティが形成された熱放射面を有しており、そして前記マイクロキャビティは、開口比ａ／Λ（ａ；開口径，Λ；開口の周期）が０．５〜０．９の範囲であり、且つ前記マイクロキャビティを区画するキャビティ壁上部の表面粗さ（キャビティ壁上部の欠落部又は薄肉部の大きさ）Ｒｚが１μｍ以下であることを特徴とする波長選択性熱放射材料が提供される。【００１４】
なお、キャビティ壁上部の表面粗さＲｚとは、図１１，１３に示されているように、マイクロキャビティを区画するキャビティ壁上部において、マイクロキャビティ上面からキャビティ壁が欠けている部分の深さ、または予定していたキャビティ壁の厚みよりも薄い部分のマイクロキャビティ上面からの長さを意味する。【００１５】
本発明による波長選択性熱放射材料は、発熱源が赤外線透過波長域を有する樹脂部材で覆われている電子機器などにおいて、発熱源と樹脂部材との間に該発熱源を覆うように配置され、発熱源からの熱エネルギーが伝熱または熱放射により波長選択性熱放射材料へ投入され、そして波長選択性熱放射材料の熱放射面から前記樹脂部材へ向けて、樹脂部材の赤外線透過波長域に含まれる熱放射光を選択的に放射させる波長選択性熱放射材料に適用することができる。【００１６】
特にマイクロキャビティのアスペクト比ｄ／ａ（ｄ；開口の深さ，ａ；開口径）が３．３以上である場合、本発明による波長選択性熱放射材料は、樹脂部材の赤外線透過波長域に対応する熱放射光に対して０．８５以上という高い放射率を示すので、赤外線透過波長域を有する樹脂部材で覆われる発熱源の放熱効率を向上させるのに有益である。【００１７】
本発明による波長選択性熱放射材料は、後述する図１２に示されるシミュレーションテストにより、マイクロキャビティを区画するキャビティ壁上部の表面粗さＲｚが１μｍより大きくなると、特に４．７５〜５．７５μｍの波長領域のスペクトル放射率のピークが低下する。また、キャビティ壁上部の表面粗さＲｚが１μｍより大きくなると、マイクロキャビティの開口の深さｄに関わらず、１〜１０μｍの波長領域のスペクトル放射率が低下し、特に３〜５．５μｍの波長領域のスペクトル放射率のピークが低下する。このため、樹脂部材の赤外線透過波長域に含まれる熱放射光を選択的に放射させることが困難となる。【００１８】
本発明において、波長選択性熱放射材料の熱放射面に形成されるマイクロキャビティの開口比は０．５〜０．９の範囲であることが好ましい。【００１９】
マイクロキャビティの開口比が０．５を下回ると、樹脂部材の赤外線透過波長域に対応する熱放射光の選択性が低下するという不都合を生じ、逆に開口比が０．９を上回ると微細構造の構造安定性が低下する不都合を生じるからである。【００２０】
また、波長選択性熱放射材料の熱放射面に形成されるマイクロキャビティのアスペクト比ｄ／ａ（ｄ；開口の深さ，ａ；開口径）が３．３以上であることが好ましい。【００２１】
マイクロキャビティのアスペクト比ｄ／ａが３．３未満の領域では、アスペクト比ｄ／ａの増大に伴って、樹脂部材の赤外線透過波長域に対応する熱放射光の放射率が約０．８５まで急激に高まるのに対して、アスペクト比ｄ／ａが３．３以上の領域では、アスペクト比ｄ／ａの増加割合に対し、樹脂部材の赤外線透過波長域に対応する熱放射光の放射率の増加割合が急激に低下し、０．８５〜１．０の範囲でほぼ横ばいとなってしまうからである。【００２２】
このように、本発明による波長選択性熱放射材料は、発熱源の放熱効率を最大限にするために発熱源と樹脂部材との間に該発熱源を覆うように配置されることが好ましく、さらに樹脂部材の赤外線透過波長域に含まれる熱放射光は、熱の伝達において影響力の大きい赤外線を対象とすることが好ましい。【００２３】
本発明による波長選択性熱放射材料の熱放射面には、表面テクスチャー化（ｓｕｒｆａｃｅ ｔｅｘｔｕｒｉｎｇ）された多数のマイクロキャビティが存在する。これらのマイクロキャビティは、所定の開口比及び所定のアスペクト比を有するように矩形状または円形状に開口し、且つ発熱源を覆っている樹脂部材の赤外線透過波長域の波長と実質的に同じ周期か、または１μｍ短い周期に形成されていることが好ましい。【００２４】
その理由は、マイクロキャビティの周期を、発熱源を覆っている樹脂部材の赤外線透過波長域の波長と実質的に同じ周期にすると、その周期構造と熱放射光の電磁場とで表面プラズモン共鳴を生じるので、樹脂部材の赤外線透過波長帯域での放射率が増加するからである（共鳴効果）。【００２５】
また、マイクロキャビティの周期を、発熱源を覆っている樹脂部材の赤外線透過波長域の波長よりも１μｍ短い周期にすると、マイクロキャビティ内に閉じ込められた電磁波の中で最も強い強度を持つモードの波長と樹脂部材の赤外線透過波長域の波長とを一致させることができる。その結果、樹脂部材の赤外線透過波長域で放射率が増加するからである（キャビティ効果）。【００２６】
マイクロキャビティは、平面視野において放射面に格子状に配列されていることが好ましい。格子状の配列は熱エネルギー線の放射率を効率よく増加させるからである。なお、本発明は格子状配列のみに限定されるものではなく、ハニカム構造などの他の配列としてもよい。【００２７】
また、マイクロキャビティが形成される波長選択性熱放射材料は、波長１〜１０μｍの赤外領域の放射率が０．４以下の金属材料からできていることが好ましい。赤外領域の放射率が０．４を超えると、選択放射特性が低下するという不都合を生じるからである。【００２８】
また、マイクロキャビティの周期は４〜７μｍとし、発熱源を覆っている樹脂部材の赤外線透過波長域の赤外線のみを選択的に放出できるようにすることが好ましい。樹脂の種類によって若干赤外線の吸収波長域と透過波長域が異なる場合もあるが、現在電子機器用部材として使用されている樹脂材料のほとんどは上記の波長域を示すことが多いからである。【００２９】
このため、本発明による波長選択性熱放射材料は、発熱源と該発熱源を覆っている樹脂部材との間に配置されることが好ましい。【００３０】
上述したように、本発明による波長選択性熱放射材料は、予め一の面に所定の開口を有するマスクを密着させておくか、或いはマイクロキャビティの位置に対応して配列された突起を有する押し型を押し付けることによって予め一面に凹部を形成させた基材に対して異方性エッチングを施すことにより作製される。【００３１】
本発明による波長選択性熱放射材料の製造において、電気化学エッチング法或いは化学エッチング法により異方性エッチング処理を施すと、マスクの開口または凹部から優先的にエッチングが開始され、エッチング開始位置が高い精度で制御されたエッチング孔の形成を実現することが可能となり、この結果、マイクロキャビティを区画するキャビティ壁上部の表面粗さＲｚが１μｍ以下に抑えられた高精度のマイクロキャビティ、若しくは３．０より大きなアスペクト比を有する高い拡面効率のマイクロキャビティが形成された波長選択性熱放射材料を容易に得ることができる。【００３２】
また、上記の異方性エッチングプロセスにおいて、波長選択性熱放射材料を作製するために用いる基材は、（１００）の結晶面の面積占有率が９３％以上であるアルミニウム又はアルミニウムの合金の金属箔からできていることが好ましい。（１００）の結晶面を多く得るためには、焼鈍処理が施されているアルミニウム又はアルミニウムの合金からなる金属箔を用いることが有利である。【００３３】
（１００）の結晶面が表面に対して優先的に配向されており、その面積占有率が９３％以上であるアルミニウム又はアルミニウムの合金からなる金属箔を用いると、熱放射面に対し垂直に配向されたマイクロキャビティを容易に得ることができる。【００３４】
上記の異方性エッチングプロセスにおいて、予め基材の一の面に所定の開口を有するマスクを密着させておく場合、該マスクは可橈性のポリマーからできていることが好ましい。可撓性を有することで、マスクの密着や剥離操作が容易になり、所望の波長選択性熱放射材料の製造が容易化される。【００３５】
マスクがポリマーからなる場合、マスクの材質は特に限定されないが、ポリカーボネート、ポリプロピレン、ポリエーテルスルホン、ポリアミド、セルロースアセテート、トリアセチルセルロース、ポリテトラフルオロエチレン、エポキシ系ポリマー等を用いることができる。【００３６】
また、マスクは、その表面から荷重を加えることにより金属箔に密着させていることが好ましく、マスクの密着性および基材の損傷防止を考慮すると、マスクに加える荷重は１０４〜１０６Ｐａの範囲であることがより好ましい。【００３７】
マスクに対し、荷重をかけることでマスクを金属箔面に密着させるようにすれば、より確実に所望の密着状態を得ることができる。マスクが箔面に確実に密着されることにより、密着部において互いに対向するマスク面と箔面との間に不要なエッチング液等が侵入しなくなり、マスクの開口部を通しての所望のエッチングがより正確かつ確実に行われるようになる。【００３８】
より具体的には、マスクは、かまぼこ状の押圧面を有するスタンプを用いて押圧し揺動させることにより、転写することができる。また、かまぼこ状のスタンプの押圧面は、０．０１〜０．２の曲率を有していることが好ましい。【００３９】
スタンプの押圧面にかまぼこ状の曲率を持たせることにより、マスク転写時に、マイクロキャビティが形成される金属箔とマスクまたは金属箔とスタンプとの間に空気が入り込んでパターンの転写が妨げられるのを防止することができる。また、スタンプの押圧面にかまぼこ状の曲率を持たせると、マスクに加える荷重を低減することもできる。【００４０】
さらに、異方性エッチングプロセスにおいて、予め基材の一の面に所定の開口を有するマスクを密着させておく場合、エッチングの前に、マスクの上面に蒸着またはスパッタリングにより５〜２０ｎｍ厚みの銅の薄膜を形成させておくと、均一なマイクロキャビティの形成が促進されるので好ましい。【００４１】
上記の異方性エッチングプロセスにおいて、予め金属箔の一の面に所定の開口を有するマスクを密着させておく場合は、金属箔の一面に所定の開口を有するマスクを密着させる前に、またはマイクロキャビティの位置に対応して配列された突起を有する押し型を押し付けることによって予め金属箔の一面に凹部を形成させておく場合は、金属箔の一面に凹部を形成させる前に、金属箔を化学研磨処理または電解研磨処理を施しておくことが好ましい。【００４２】
アルミニウム又はアルミニウムの合金からなる金属箔の表面には、焼鈍処理をはじめとする製造プロセスにおいて、不均一な酸化皮膜層、汚れ、疵などが存在しているため、研磨処理によりこれらを除去することで金属箔表面に形成された酸化皮膜層等の均一化・均質化を図り、この結果、凹部からのエッチング開始に対する選択性が向上し、エッチング開始点制御の精度の向上を実現することが可能となる。【００４３】
また、研磨処理が電解研磨処理である場合は、例えば過塩素酸およびエタノールの混合溶液を用いて電解研磨を施すことができる。【００４４】
マイクロキャビティを形成するために用いる異方性エッチングプロセスは、電気化学エッチング法によるもの又は化学エッチング法によるもののいずれも使用することができるが、特に電解エッチングは、複雑な装置を用いることなくマイクロキャビティを精度よく形成できるので、本発明による波長選択性熱放射材料の製造に好適である。電解エッチングは、例えば５〜７Ｍの塩酸を含む水溶液を用いて２５〜４５℃以上の温度で行うことができる。【００４５】
また、電解エッチングプロセスにおいて、予め金属箔の一の面に所定の開口を有するマスクを密着させておく場合は、電解エッチングにおける電解液がマスクやそれに連続して配置されるマスクの支持体などの細孔内に速やかに浸透できるよう、電解液に少量の界面活性剤或いはアルコール類など、マスクの濡れ性の改善を可能にする成分が添加されていることが好ましい。【００４６】
少量の界面活性剤或いはアルコール類などを添加した電解液を用いると、マスクの開口部を通じて金属箔が電解エッチングされるため、精度よくマイクロキャビティが形成された金属箔を製造することができる。【００４７】
具体的な電解エッチングの条件としては、浴組成が５〜７Ｍ塩酸水溶液、浴温が２５〜４５℃の電解浴を用いて、電解開始時の電流密度が１５００ｍＡ／ｃｍ２であり、そして１５０ｍＡ／ｃｍ２／ｓの電流密度減少レートで２００ｍＡ／ｃｍ２まで電流密度を減少させた後、２００ｍＡ／ｃｍ２の電流密度を５〜４０秒保持することが好ましく、電解エッチングにおける浴温が３０〜４０℃であり、且つ電流密度が２００ｍＡ／ｃｍ２時の保持時間が５〜１５秒であることがより好ましい。
【発明の効果】
【００４８】
本発明によれば、予め一の面に所定の開口を有するマスクを密着させておくか、或いはマイクロキャビティの位置に対応して配列された突起を有する押し型を押し付けることによって予め一面に凹部を形成させた基材に対して異方性エッチングを施すことにより、マイクロキャビティを区画するキャビティ壁上部の表面粗さ（キャビティ壁上部の欠落部又は薄肉部の大きさ）が抑制されたアスペクト比が３．０より大きなマイクロキャビティを有する波長選択性熱放射材料を得ることができる。【００４９】
また、本発明によれば、かまぼこ状の押圧面を有するスタンプを用いて、予めマスクを基材の一の面に転写させるステップを含んだ波長選択性熱放射材料の製造方法を提供することができる。このため、マスク転写時に、金属箔とマスクとの間に空気が入り込んでパターンの転写が妨げられるのを防止することができると共に、マスクの密着性が向上するので、マスク面と金属箔面との間に不要なエッチング液等が侵入することが阻止され、マスクの開口部を通しての所望のエッチングをより正確かつ確実に実施することができるようになる。
【図面の簡単な説明】
【００５０】
【図１】本発明の波長選択性熱放射材料に形成されたマイクロキャビティの模式図である。
【図２】本発明による波長選択性熱放射材料の製造方法において、電解浴の浴温を変化させることによって得られた波長選択性熱放射材料の電子顕微鏡写真である。
【図３】本発明による波長選択性熱放射材料の製造方法において、電解浴の浴温を変化させることによって得られた波長選択性熱放射材料の波長／スペクトル放射率の関係を示す特性線図である。
【図４】本発明による波長選択性熱放射材料の製造方法において、電解時間を変化させた場合に得られた波長選択性熱放射材料の電子顕微鏡写真である。
【図５】本発明による波長選択性熱放射材料の製造方法において、電解時間を変化させることによって得られた波長選択性熱放射材料の波長／スペクトル放射率の関係を示す特性線図である。
【図６】本発明による波長選択性熱放射材料の製造方法において、最適な電解条件にて得られた波長選択性熱放射材料の電子顕微鏡写真である。
【図７】本発明による波長選択性熱放射材料の製造方法において、最適条件にて得られた波長選択性熱放射材料の波長／スペクトル放射率の関係を示す特性線図である。
【図８】マスクの転写に用いられるスタンプの概要を示す模式図である。
【図９】マイクロキャビティの深さが異なる場合の波長選択性熱放射材料の波長／スペクトル放射率の関係を示す特性線図である。
【図１０】マイクロキャビティの開口径が異なる場合の波長選択性熱放射材料の波長／スペクトル放射率の関係を示す特性線図である。
【図１１】キャビティ壁上部の表面粗さＲｚを変化させた場合の波長選択性熱放射材料の模式図である。
【図１２】キャビティ壁上部の表面粗さＲｚを変化させた場合の解析モデルについて数値解析をして得られた波長選択性熱放射材料の波長／スペクトル放射率の関係を示す特性線図である。
【図１３】２μｍのキャビティ壁上部の表面粗さＲｚを有するマイクロキャビティの深さを変化させた場合の波長選択性熱放射材料の模式図である。
【図１４】２μｍのキャビティ壁上部の表面粗さＲｚを有するマイクロキャビティの深さを変化させた場合の解析モデルについて数値解析をして得られた波長選択性熱放射材料の波長／スペクトル放射率の関係を示す特性線図である。
【図１５】マイクロキャビティの深さを変化させた場合の波長選択性熱放射材料の模式図である。
【図１６】マイクロキャビティの深さを変化させた場合の解析モデルについて数値解析をして得られた波長選択性熱放射材料の波長／スペクトル放射率の関係を示す特性線図である。
【発明を実施するための形態】
【００５１】
以下、実施例、比較例を用いて本発明の好ましい実施の形態について説明する。なお、本発明は、以下に示される実施例に限定されるものではなく、本発明の技術的思想を逸脱しない範囲内で各種の変更が可能である。
【００５２】
実施例１
表面の（１００）の結晶面の面積占有率が９３％以上であるアルミニウム箔使用し、該アルミニウム箔を過塩素酸／エタノール浴を用いて電解研磨を施した後、その表面に直径２μｍの細孔が５μｍ間隔で規則配列した構造を有するネオプレン薄膜層を密着形成させた。そして、該アルミニウム箔にスパッタリング処理により銅を付着させた後、浴温度が２５℃、７Ｍの塩酸水溶液からなる電解浴を用いて、電解開始時の電流密度が１５００ｍＡ／ｃｍ２であり、そして１５０ｍＡ／ｃｍ２／ｓの電流密度減少レートで２００ｍＡ／ｃｍ２まで電流密度を減少させた後、前記２００ｍＡ／ｃｍ２の電流密度で１５秒保持する条件で電解エッチングを施した。その後、１ｗｔ％の水酸化ナトリウム水溶液に浸し超音波洗浄を１分３０秒間行うことでネオプレン薄膜層を除去することにより、一辺の長さａが３μｍ、開口比ａ／Λ（ａ；開口径，Λ；開口の周期）が０．６のマイクロキャビティが形成された波長選択性熱放射材料を得た。得られた波長選択性熱放射材料の熱放射面の電子顕微鏡写真を図２（ａ）に示す。
【００５３】
実施例２
電解浴の浴温が３０℃であること以外は、実施例１と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。
【００５４】
実施例３
電解浴の浴温が３５℃であること以外は、実施例１と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。
【００５５】
実施例４
電解浴の浴温が４０℃であること以外は、実施例１と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。得られた波長選択性熱放射材料の熱放射面の電子顕微鏡写真を図２（ｂ）に示す。
【００５６】
実施例５
電解浴の浴温が４５℃であること以外は、実施例１と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。
【００５７】
実施例６
電解浴の浴温が５０℃であること以外は、実施例１と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。得られた波長選択性熱放射材料の熱放射面の電子顕微鏡写真を図２（ｃ）に示す。
【００５８】
フーリエ変換型赤外線分光装置（ＪＡＳＣＯ社製：ＦＴ／ＩＲ−４１００）、正反射ユニット（ＪＡＳＣＯ製：ＲＦ−８１Ｓ）を用いて測定することによって得られた、実施例１〜６の波長選択性熱放射材料の波長／スペクトル放射率の関係を図３に示す。なお、測定条件は、検出器：ＴＧＳ、分解：４ｃｍ−１、積算回数：３２回、測定帯域：５５０ｃｍ−１〜７８００ｃｍ−１の条件にて実施した。
【００５９】
図３より、本発明による波長選択性熱放射材料の製造方法において、好ましくは電解浴の浴温が２５〜４５℃の範囲、より好ましくは３０〜４０℃の範囲にあると、７μｍ以下の波長領域で優れた波長選択性を有する波長選択性熱放射材料が得られることが判った。
【００６０】
実施例７
表面の（１００）の結晶面の面積占有率が９３％以上であるアルミニウム箔使用し、該アルミニウム箔を過塩素酸／エタノール浴を用いて電解研磨を施した後、その表面に直径２μｍの細孔が５μｍ間隔で規則配列した構造を有するネオプレン薄膜層を密着形成させた。そして、該アルミニウム箔にスパッタリング処理により銅を付着させた後、浴温度が４０℃、７Ｍの塩酸水溶液からなる電解浴を用いて、電解開始時の電流密度が１５００ｍＡ／ｃｍ２であり、そして１５０ｍＡ／ｃｍ２／ｓの電流密度減少レートで２００ｍＡ／ｃｍ２まで電流密度を減少させた後、前記２００ｍＡ／ｃｍ２の電流密度で５秒保持する条件で電解エッチングを施した。その後、１ｗｔ％の水酸化ナトリウム水溶液に浸し超音波洗浄を１分３０秒間行うことでネオプレン薄膜層を除去することにより、一辺の長さａが３μｍ、開口比ａ／Λ（ａ；開口径，Λ；開口の周期）が０．６のマイクロキャビティが形成された波長選択性熱放射材料を得た。得られた波長選択性熱放射材料の熱放射面の電子顕微鏡写真を図４（ａ）に示す。
【００６１】
実施例８
２００ｍＡ／ｃｍ２の電流密度での保持時間が１０秒であること以外は、実施例７と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。
【００６２】
実施例９
２００ｍＡ／ｃｍ２の電流密度での保持時間が１５秒であること以外は、実施例７と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。得られた波長選択性熱放射材料の熱放射面の電子顕微鏡写真を図４（ｂ）に示す。
【００６３】
実施例１０
２００ｍＡ／ｃｍ２の電流密度での保持時間が２０秒であること以外は、実施例７と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。
【００６４】
実施例１１
２００ｍＡ／ｃｍ２の電流密度での保持時間が３０秒であること以外は、実施例７と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。
【００６５】
実施例１２
２００ｍＡ／ｃｍ２の電流密度での保持時間が４０秒であること以外は、実施例７と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。
【００６６】
実施例１３
２００ｍＡ／ｃｍ２の電流密度での保持時間が５０秒であること以外は、実施例７と同じ条件で電解エッチングを施すことにより、一辺の長さａが３μｍ、開口比ａ／Λ（ａ；開口径，Λ；開口の周期）が０．６のマイクロキャビティが形成された波長選択性熱放射材料を得た。得られた波長選択性熱放射材料の熱放射面の電子顕微鏡写真を図４（ｃ）に示す。
【００６７】
フーリエ変換型赤外線分光装置（ＪＡＳＣＯ社製：ＦＴ／ＩＲ−４１００）、正反射ユニット（ＪＡＳＣＯ製：ＲＦ−８１Ｓ）を用いて測定することによって得られた、実施例７〜１３の波長選択性熱放射材料の波長／スペクトル放射率の関係を図５に示す。なお、測定条件は、検出器：ＴＧＳ、分解：４ｃｍ−１、積算回数：３２回、測定帯域：５５０ｃｍ−１〜７８００ｃｍ−１の条件にて実施した。
【００６８】
図５より、本発明による波長選択性熱放射材料の製造方法において、好ましくは２００ｍＡ／ｃｍ２の電流密度での保持時間が５〜４０秒の範囲、より好ましくは５〜１５秒の範囲にあると、７μｍ以上の波長領域で優れた波長選択性を有する波長選択性熱放射材料が得られることが判った。
【００６９】
実施例１〜１３の結果より、最適と考えられる以下の電解条件にて実施例１４の波長選択性熱放射材料を作製した。
【００７０】
実施例１４
表面の（１００）の結晶面の面積占有率が９３％以上であるアルミニウム箔使用し、該アルミニウム箔を過塩素酸／エタノール浴を用いて電解研磨を施した後、その表面に直径２μｍの細孔が５μｍ間隔で規則配列した構造を有するネオプレン薄膜層を密着形成させた。そして、該アルミニウム箔にスパッタリング処理により銅を付着させた後、浴温度が４０℃、７Ｍの塩酸水溶液からなる電解浴を用いて、電解開始時の電流密度が１５００ｍＡ／ｃｍ２であり、そして１５０ｍＡ／ｃｍ２／ｓの電流密度減少レートで２００ｍＡ／ｃｍ２まで電流密度を減少させた後、前記２００ｍＡ／ｃｍ２の電流密度で１５秒保持する条件で電解エッチングを施した。その後、１ｗｔ％の水酸化ナトリウム水溶液に浸し超音波洗浄を１分３０秒間行うことでネオプレン薄膜層を除去することにより、一辺の長さａが３μｍ、開口比ａ／Λが０．６、アスペクト比が１６／３のマイクロキャビティが形成された波長選択性熱放射材料を作製した。
【００７１】
得られた波長選択性熱放射材料の電子顕微鏡写真を図６に示す。図６（ａ），（ｂ）は、拡大倍率が異なる波長選択性熱放射材料の熱放射面の電子顕微鏡写真であり、図６（ｃ）は、形成されたマイクロキャビティの開口深さを測定するため、得られた波長選択性熱放射材料の熱放射面のレプリカの電子顕微鏡写真である。また、フーリエ変換型赤外線分光装置（ＪＡＳＣＯ社製：ＦＴ／ＩＲ−４１００）、正反射ユニット（ＪＡＳＣＯ製：ＲＦ−８１Ｓ）を用いて複数回（５箇所）測定することによって得られた、実施例１４の波長選択性熱放射材料の波長／スペクトル放射率の関係を図７に示す。なお、測定条件は、検出器：ＴＧＳ、分解：４ｃｍ−１、積算回数：３２回、測定帯域：５５０ｃｍ−１〜７８００ｃｍ−１の条件にて実施した。
【００７２】
図６より、予め一の面に所定の開口を有するマスクを密着させておいて異方性電解エッチングを施すことにより、一辺の長さａが３μｍ、深さｄが１６μｍ、開口比ａ／Λが０．６、アスペクト比が１６／３であって、キャビティ壁上部の表面粗さＲｚが１μｍ以下に抑えられたマイクロキャビティを、波長選択性熱放射材料の熱放射面に形成できることが判った。また、図７より、得られた波長選択性熱放射材料は、波長／スペクトル放射率の関係においてバラツキが少なく、７μｍ以上の波長領域で優れた波長選択性を示し、６μｍ付近の波長において放射率のピークを有することが判った。
【００７３】
次に、マイクロキャビティの開口深さｄを制御するため、電解時間がマイクロキャビティの開口深さｄに与える影響について実験を行った。
【００７４】
実施例１５〜１８
表面の（１００）の結晶面の面積占有率が９３％以上であるアルミニウム箔使用し、該アルミニウム箔を過塩素酸／エタノール浴を用いて電解研磨を施した後、その表面に直径２μｍの細孔が５μｍ間隔で規則配列した構造を有するネオプレン薄膜層を密着形成させた。そして、該アルミニウム箔にスパッタリング処理により銅を付着させた後、浴温度が４０℃、７Ｍの塩酸水溶液からなる電解浴を用いて、対極にはカーボン板を使用し、１５００ｍＡ／ｃｍ２の定電流（定電流密度）にて、電解時間を０．５、３．０、５．０、１０秒と変化させて電解エッチングを施した。その後、１ｗｔ％の水酸化ナトリウム水溶液に浸し超音波洗浄を１分３０秒間行うことでネオプレン薄膜層を除去することにより、実施例１５〜１８の直行マイクロキャビティの規則配列を形成した。
【００７５】
なお、アルミニウム箔表面へのネオプレン薄膜層の密着は、図８に示されているような、０．０１〜０．２の曲率の押圧面２を有するかまぼこ状のスタンプ１を用いて、１０４〜１０６Ｐａの荷重にて押し付けて揺動することにより実施した。その結果、ネオプレン薄膜層は、アルミニウム箔表面との間に空気を入り込ませることなく正確かつ強力に密着させることができた。得られた実施例１５〜１８の各マイクロキャビティの開口深さｄを表１に示す。
【００７６】
【表１】
0006039825.tif 000002
【００７７】
フーリエ変換型赤外線分光装置（ＪＡＳＣＯ社製：ＦＴ／ＩＲ−４１００）、正反射ユニット（ＪＡＳＣＯ製：ＲＦ−８１Ｓ）を用いて測定することによって得られた、実施例１５〜１８の波長選択性熱放射材料の波長／スペクトル放射率の関係を図９に示す。なお、測定条件は、検出器：ＴＧＳ、分解：４ｃｍ−１、積算回数：３２回、測定帯域：５５０ｃｍ−１〜７８００ｃｍ−１の条件にて実施した。
【００７８】
表１より、マイクロキャビティの開口深さｄは、電解時間に対して略比例して深くなることが確認された。また、図９より、波長選択性熱放射材料の特性はマイクロキャビティの開口深さｄによって異なり、マイクロキャビティの開口深さｄが５．４μｍ、９．０μｍである実施例１７、１８においては、特に７μｍ以上の波長領域で優れた波長選択性を示し、６μｍ付近の波長において放射率のピークを有することが判った。
【００７９】
次に、マイクロキャビティの開口径ａを制御するため、電解浴の浴温がマイクロキャビティの開口径ａに与える影響について実験を行った。
【００８０】
実施例１９〜２３
表面の（１００）の結晶面の面積占有率が９３％以上であるアルミニウム箔使用し、該アルミニウム箔を過塩素酸／エタノール浴を用いて電解研磨を施した後、その表面に直径２μｍの細孔が５μｍ間隔で規則配列した構造を有するネオプレン薄膜層を密着形成させた。そして、該アルミニウム箔にスパッタリング処理により銅を付着させた後、電解時間３秒、７Ｍの塩酸水溶液からなる電解浴を用いて、対極にはカーボン板を使用し、１５００ｍＡ／ｃｍ２の定電流（定電流密度）にて、浴温を３０、３５、４０、４５、５０℃と変化させて電解エッチングを施した。その後、１ｗｔ％の水酸化ナトリウム水溶液に浸し超音波洗浄を１分３０秒間行うことでネオプレン薄膜層を除去することにより、実施例１９〜２３の直行マイクロキャビティの規則配列を形成した。
【００８１】
なお、アルミニウム箔表面へのネオプレン薄膜層の密着は、図８に示されているような、０．０１〜０．２の曲率の押圧面２を有するかまぼこ状のスタンプ１を用いて、１０４〜１０６Ｐａの荷重にて押し付けて揺動することにより実施した。その結果、ネオプレン薄膜層は、アルミニウム箔表面との間に空気を入り込ませることなく正確かつ強力に密着させることができた。得られた実施例１９〜２３の各マイクロキャビティの開口径ａを表２に示す。
【００８２】
【表２】
0006039825.tif 000003
【００８３】
フーリエ変換型赤外線分光装置（ＪＡＳＣＯ社製：ＦＴ／ＩＲ−４１００）、正反射ユニット（ＪＡＳＣＯ製：ＲＦ−８１Ｓ）を用いて測定することによって得られた、実施例１９〜２３の波長選択性熱放射材料の波長／スペクトル放射率の関係を図１０に示す。なお、測定条件は、検出器：ＴＧＳ、分解：４ｃｍ−１、積算回数：３２回、測定帯域：５５０ｃｍ−１〜７８００ｃｍ−１の条件にて実施した。
【００８４】
表２より、マイクロキャビティの開口径ａは、浴温に対して略比例して狭くなることが確認された。また、図１０より、波長選択性熱放射材料の特性はマイクロキャビティの開口径ａによって異なり、マイクロキャビティの開口径ａが３．６μｍ、３．２μｍ、３．０μｍである実施例１９、２０、２１においては、特に７μｍ以上の波長領域で優れた波長選択性を示し、６μｍ付近の波長において放射率のピークを有することが判った。
【００８５】
本発明による波長選択性熱放射材料において、マイクロキャビティを区画するキャビティ壁上部の表面粗さ（キャビティ壁上部の欠落部又は薄肉部の大きさ）が抑制され３．０より大きなアスペクト比を有するマイクロキャビティが形成された波長選択性熱放射材料の熱放射特性をシミュレーションするために、法に基づく数値解析を実施した。ＲＣＷＡ法に基づく数値解析の概要は、以下のとおりである。
【００８６】
数値解析
周期的な表面微細構造により波長選択的な吸収特性が得られる現象は、周期構造により誘起される表面プラズモンによる吸収やキャビティ構造による定在波モードの吸収などで説明されているが、材料物性も関係してくる複雑な事象であるため、定量的な説明はまだなされておらず、解析的に特性を評価することは困難である。
【００８７】
解析モデル
そこで、本発明者等は、マクスウェル方程式の厳密解法であるＲＣＷＡ法を用いてマイクロキャビティ周期構造の最適形状モデルの決定を行った。最適形状モデルは、開口径ａと深さｄを有する矩形のマイクロキャビティが、周期Λで縦横に二次元配列された構造である。これらのマイクロキャビティはアルミニウム箔の片面に形成されているものとした。
【００８８】
計算条件
上記のような構造を有する解析モデルを用いてＲＣＷＡ法に基づく数値解析を行い、表面にサブミクロン周期構造を持つ材料の光学特性をシミュレーション評価した。計算には，市販のシミュレーションソフト（ＤｉｆｆｒａｃｔＭｏｄ，ＲＳＯＦＴ社）を使用した．ＲＣＷＡ法では材料の誘電率分布をフーリエ級数展開により表現するため、任意の周期構造の解析が可能である。幾何形状及び材料の光学定数（複素屈折率）を入力し、マクスウェル方程式を厳密に解くことにより入射波の応答を求めることができる。ＲＣＷＡ法は一般的な三次元の回折格子問題を分析する方法である。微細構造領域での誘電率分布は、フーリエ展開によって表現される。解析精度は電磁場の空間的な調和展開項の数に依存する。本発明では調和展開項の数を８として解析を行った。
【００８９】
８次までの回折次数を考慮し、各回折次数についての回折効率を各波長について計算した。入力データには、入射波の条件、構造上のプロファイル、および材料の光学定数（ｎ，ｋ）の状態のみが含まれ、可変パラメータは計算に用いない。各回折次数のための回折効率は、Ｈａｎｄｂｏｏｋ  ｏｆ  Ｏｐｔｉｃａｌ  Ｃｏｎｓｔａｎｔｓ  ｏｆ  Ｓｏｌｉｄｓ，Ｅ．Ｄ．Ｐａｌｉｋ，ｅｄ．(Ａｃａｄｅｍｉｃ  Ｐｒｅｓｓ，Ｏｒｌａｎｄｏ，１９８５)，ｐ３６９−３８３において報告された室温でのＡｌの光学定数を用いて計算した。
【００９０】
キャビティ壁上部の表面粗さＲｚを変化させた場合のスペクトル放射特性に対する影響については、図１１に示される模式図のように、一辺の長さａが３μｍ、開口周期Λが５μｍ、開口の深さｄが１０μｍであって、開口比ａ／Λが０．６、アスペクト比ｄ／ａが３．３の矩形マイクロキャビティを基本形として、キャビティ壁上部の表面粗さＲｚを（１）０μｍ，（２）１μｍ，（３）２μｍと変更させてシミュレーションを行った。
【００９１】
計算結果１
図１２は、横軸に波長λ（μｍ）をとり、縦軸にスペクトル放射率をとって、図１１に示される構造モデルをＲＣＷＡ法で数値解析した結果を示すスペクトル放射特性線図である。
【００９２】
マイクロキャビティを区画するキャビティ壁上部の表面粗さＲｚが１μｍより大きくなると、特に４．７５〜５．７５μｍの波長領域のスペクトル放射率のピークが低下するので、樹脂部材の赤外線透過波長域に含まれる熱放射光を選択的に放射させることが困難となる。その結果、マイクロキャビティを区画するキャビティ壁上部の表面粗さＲｚを１μｍ以下に抑えることで、マイクロキャビティ周期構造が、赤外線に対し樹脂部材を実質的に透明化するための熱放射に適したスペクトル選択性を得られることが判った。
【００９３】
２μｍのキャビティ壁上部の表面粗さＲｚを有するマイクロキャビティの深さを変化させた場合のスペクトル放射特性に対する影響については、図１３に示される模式図のように、一辺の長さａが３μｍ、開口周期Λが５μｍ、表面粗さＲｚが２μｍであって、開口比ａ／Λが０．６の矩形マイクロキャビティを基本形として、開口の深さｄを（１）５μｍ（アスペクト比ｄ／ａ：１．７），（２）１０μｍ（アスペクト比ｄ／ａ：３．３），（３）２０μｍ（アスペクト比ｄ／ａ：６．７）と変更させてシミュレーションを行った。
【００９４】
計算結果２
図１４は、横軸に波長λ（μｍ）をとり、縦軸にスペクトル放射率をとって、図１３に示される構造モデルをＲＣＷＡ法で数値解析した結果を示すスペクトル放射特性線図である。
【００９５】
マイクロキャビティを区画するキャビティ壁上部の表面粗さＲｚが１μｍより大きくなると、マイクロキャビティの開口の深さｄに関わらず、１〜１０μｍの波長領域のスペクトル放射率が低下し、特に３〜５．５μｍの波長領域のスペクトル放射率のピークが低下するので、樹脂部材の赤外線透過波長域に含まれる熱放射光を選択的に放射させることが困難となる。その結果、マイクロキャビティを区画するキャビティ壁上部の表面粗さＲｚは、マイクロキャビティの開口の深さｄに関わらず１μｍ以下に抑えることで、マイクロキャビティ周期構造が、赤外線に対し樹脂部材を実質的に透明化するための熱放射に適したスペクトル選択性を得られることが判った。
【００９６】
マイクロキャビティの深さを変化させた場合のスペクトル放射特性に対する影響については、図１５に示される模式図のように、一辺の長さａが３μｍ、開口周期Λが５μｍであって、開口比ａ／Λが０．６の矩形マイクロキャビティを基本形として、開口の深さｄを（１）２μｍ（アスペクト比ｄ／ａ：０．７），（２）４μｍ（アスペクト比ｄ／ａ：１．３），（３）７．５μｍ（アスペクト比ｄ／ａ：２．５），（４）１５μｍ（アスペクト比ｄ／ａ：５．０），（５）３２μｍ（アスペクト比ｄ／ａ：１０．７）と変更させてシミュレーションを行った。
【００９７】
計算結果３
図１６は、横軸に波長λ（μｍ）をとり、縦軸にスペクトル放射率をとって、図１５に示される構造モデルをＲＣＷＡ法で数値解析した結果を示すスペクトル放射特性線図である。
【００９８】
マイクロキャビティのアスペクト比ｄ／ａ（ｄ；開口の深さ，ａ；開口径）が３．３未満の領域では、アスペクト比ｄ／ａの増大に伴って、樹脂部材の赤外線透過波長域に対応する熱放射光の放射率が約０．８５まで急激に高まるのに対して、アスペクト比ｄ／ａが３．３以上の領域では、アスペクト比ｄ／ａの増加割合に対し、樹脂部材の赤外線透過波長域に対応する熱放射光の放射率の増加割合が急激に低下し、０．８５〜１．０の範囲でほぼ横ばいとなる。その結果、マイクロキャビティのアスペクト比ｄ／ａを３．３以上とすることで、赤外線に対し樹脂部材を実質的に透明化するために、熱放射光に対して０．８５以上という高い放射率を示す波長選択性熱放射材料を得られることが判った。
【符号の説明】
【００９９】
１・・・スタンプ
２・・・押圧面
ｒ・・・曲率半径
【図１】
0006039825.tif 000004
【図２】
0006039825.tif 000005
【図３】
0006039825.tif 000006
【図４】
0006039825.tif 000007
【図５】
0006039825.tif 000008
【図６】
0006039825.tif 000009
【図７】
0006039825.tif 000010
【図８】
0006039825.tif 000011
【図９】
0006039825.tif 000012
【図１０】
0006039825.tif 000013
【図１１】
0006039825.tif 000014
【図１２】
0006039825.tif 000015
【図１３】
0006039825.tif 000016
【図１４】
0006039825.tif 000017
【図１５】
0006039825.tif 000018
【図１６】
0006039825.tif 000019